ИЗДЕЛИЕ С ЭНЕРГОСБЕРЕГАЮЩИМ ПОКРЫТИЕМ БРОНЗОВОГО ЦВЕТА

1. Изделие с покрытием, включающее многослойное покрытие, нанесенное на стеклянную подложку, где покрытие включает, по меньшей мере, следующие слои в порядке от стеклянной подложки наружу:
первый слой, содержащий нитрид кремния;
первый контактный слой, содержащий Ni и/или Cr;
слой, отражающий инфракрасное (ИК) излучение, содержащий серебро, расположенный поверх и непосредственно контактирующий с первым контактным слоем, содержащим Ni и/или Cr;
второй контактный слой, содержащий Ni и/или Cr, расположенный поверх и непосредственно контактирующий со слоем, отражающим ИК излучение;
второй слой, содержащий нитрид кремния, на стеклянной подложке расположенный поверх, по меньшей мере, слоя, отражающего ИК излучение, контактных слоев и первого слоя, содержащего нитрид кремния; и
где первый слой, содержащий нитрид кремния, обладает толщиной от, примерно, 10 до 29 нм, и где изделие с покрытием обладает бронзовым отражаемым цветом поверхности стекла и характеризуется следующими параметрами отражаемого цвета поверхности стекла: а* от +1 до +7, и b* от +1 до +9.
2. Изделие с покрытием по п.1, в котором толщина первого слоя, содержащего нитрид кремния, составляет от, примерно, 13 до 27 нм, причем изделие с покрытием характеризуется следующими параметрами отражаемого цвета поверхности стекла: а* от +3 до +6, и b* от +3 до +7,5.
3. Изделие с покрытием по п.1, в котором толщина первого слоя, содержащего нитрид кремния, составляет от, примерно, 16 до 24 нм, причем изделие с покрытием характеризуется следующими параметрами отражаемого цвета поверхности стекла: а* от +4 до +5,5, и b* от +4 до +6.
4. Изделие с покрытием по п.1, в котором толщина второго слоя, содержащего нитрид кремния, составляет, примерно, 29-39 нм, причем изделие с покрытием характеризуется поверхностным сопротивлением не более, примерно, 5 Ом/кв. и коэффициентом пропускания видимого излучения, примерно, 35-49%.
5. Изделие с покрытием по п.1, имеющее поверхностное сопротивление не более, примерно, 3 Ом/кв. и коэффициент пропускания видимого излучения, примерно, 38-47%.
6. Стеклопакет, включающий изделие с покрытием по п.1, соединенное с другой стеклянной подложкой.
7. Изделие с покрытием по п.1, в котором, по меньшей мере, один из контактных слоев - первый и/или второй - содержит NiCr.
8. Изделие с покрытием по п.1, в котором каждый из контактных слоев - первый и второй - содержит NiCr.
9. Изделие с покрытием по п.1, в котором один или оба контактных слоя - первый и второй - содержат NiCr, причем изделие с покрытием подвергнуто термической закалке.
10. Изделие с покрытием по п.1, в котором покрытие включает только один слой на основе Ag, являющийся слоем, отражающим ИК излучение.
11. Изделие с покрытием по п.1, в котором первый слой, содержащий нитрид кремния, непосредственно контактирует со стеклянной подложкой.
12. Изделие с покрытием по п.1, в котором слой, содержащий один или более из следующих компонентов: оксид циркония, оксид алюминия, нитрид алюминия или оксинитрид алюминия, находится на стеклянной подложке поверх второго слоя, содержащего нитрид кремния.
13. Изделие с покрытием по п.1, в котором каждый из слоев - первый и второй - содержащих нитрид кремния, дополнительно содержит алюминий.
14. Изделие с покрытием по п.1, в котором покрытие состоит, по существу, из указанных слоев и, необязательно, может включать внешнее защитное покрытие.
15. Изделие с покрытием по п.1, в котором второй слой, содержащий нитрид кремния, толще, чем первый слой, содержащий нитрид кремния, и отношение толщины первого слоя, содержащего нитрид кремния, к толщине второго слоя, содержащего нитрид кремния, составляет от, примерно, 0,45 до 0,90.
16. Изделие с покрытием по п.15, в котором отношение толщины первого слоя, содержащего нитрид кремния, к толщине второго слоя, содержащего нитрид кремния, составляет от, примерно, 0,5 до 0,8, более предпочтительно, от, примерно, 0,55 до 0,68.
17. Изделие с покрытием по п.1, характеризующееся зеленым а* пропускаемого цвета и синим b* пропускаемого цвета.
18. Изделие с покрытием по п.1, в котором стеклянная подложка имеет не бронзовый цвет и может быть, по существу, бесцветной или зеленой.
19. Изделие с покрытием, включающее многослойное покрытие, нанесенное на стеклянную подложку, причем покрытие включает, по меньшей мере, следующие слои в порядке от стеклянной подложки наружу:
первый слой, содержащий нитрид кремния;
первый контактный слой;
слой, отражающий ИК излучение, расположенный поверх и непосредственно контактирующий с первым контактным слоем;
второй контактный слой, расположенный поверх и непосредственно контактирующий со слоем, отражающим ИК излучение;
диэлектрический слой;
где изделие с покрытием обладает бронзовым отражаемым цветом поверхности стекла, характеризуется зеленым а* пропускаемого цвета и/или синим b* пропускаемого цвета.
20. Изделие с покрытием по п.19, характеризующееся зеленым а* пропускаемого цвета и синим b* пропускаемого цвета.
21. Изделие с покрытием по п.19, в котором диэлектрический слой содержит нитрид кремния, и изделие с покрытием характеризуется следующими параметрами отражаемого цвета поверхности стекла: а* от +3 до +6, b* от +3 до +7,5.
22. Изделие с покрытием по п.19, в котором толщина первого слоя, содержащего нитрид кремния, составляет, примерно, 10-38 нм.